Brevet FR2685340A1 — publié le 19930625

La présente invention a pour objet des compositions de polymères contenant des composés amphiphiles polymérisables en polymères conducteurs, et en particulier des particules de polymères comportant, implantées à leur surface, des molécules desdits composés amphiphiles, leur procédé d'obtention et leur utilisation pour la fabrication de films conducteurs. On sait obtenir des polymères conducteurs constitués de chaînes de doubles liaisons conjuguées, par polymérisation anodique en présence de sels conducteurs ou par polymérisation chimique sous l'action d'oxydants, de composés hétérocycliques comportant deux doubles liaisons conjuguées tels que le pyrrole, le thiophène ou le furanne et leurs dérivés de substitution. En dépit de leur intérêt, le développement industriel de ces polymères a été freiné par différents inconvénients tels qu'une relative instabilité chimique, de faibles propriétés mécaniques et surtout des difficultés de mise en oeuvre inhérentes à leur faible solubilité Même les polymères les plus stables, comme les polypyrroles, trouvent difficilement des applications Diverses solutions ont été proposées au problème de la mise en oeuvre de ce type de polymères conducteurs Ainsi, on a proposé (cf R YOSOMIYA et al Makromol Chem Rapid Comm 7 ( 1986) 697-701) de préparer des films électro-conducteurs composites en mettant en contact des vapeurs de pyrrole avec un film préformé d'un polymère filmogène (alcool polyvinylique; polychlorure de vinyle; polyméthacrylate de méthyle) contenant un agent oxydant (par exemple Cu C 12) On a encore proposé dans la demande de brevet européen publiée sous le no 0 206 414 et dans le brevet américain ne 4 521 450 de polymériser le pyrrole par voie chimique en phase liquide au sein d'un solide poreux ou absorbant tels que le papier ou les matériaux cellulosiques, des fibres naturelles ou synthétiques, des films minces de matériaux plastiques (polyéthylène, polypropylène par exemple). Enfin, on a proposé de procéder à la polymérisation anodique ou chimique de monomères à doubles liaisons conjuguées, notamment du pyrrole et de ses dérivés de susbstitution, en présence de particules de polymères transformables comportant des groupes fonctionnels ioniques, jouant le rôle de dopant du polymère non chargé en fournissant le contre-ion nécessaire à équilibrer les charges électriques du polymère conducteur, cf demande de brevet anglais publiée sous le no 2 124 635; brevet américain n O 4 552 927; demandes de brevets européens no 0 160 207 et 0 229 992 demande de brevet français publiée sous le no 2 616 790; S J JASNE et al Synthetic Metals 15 ( 1986) 175-182; dans ce type de procédé, le polymère dopant est généralement dispersé dans le milieu de polymérisation et, plus particulièrement, la polymérisation est réalisée au sein d'un latex de polymère dopant Un tel procédé se révèle particulièrement intéressant parce qu'il conduit à l'obtention de particules de polymères constituées par le polymère transformable dopant associé au polymère électro-conducteur Selon le cas, les dispersions de ces particules peuvent être utilisées directement pour obtenir des articles électro-conducteurs par enduction et évaporation du milieu de dispersion ou bien les particules électro-conductrices composites peuvent être séparées du milieu de dispersion par les techniques usuelles et transformées en objets finis. Quel que soit le procédé mis en oeuvre, on a constaté que les polymères électro-conducteurs obtenus perdent progressivement une partie de leur conductivité au cours du temps Cette diminution est plus ou moins lente selon la nature du polymère électro-conducteur et selon son niveau de conductivité On a observé en particulier, dans le cas du polypyrrole, que cette diminution de la conductivité est d'autant plus rapide que la conductivité du polymère électro-conducteur est plus élevée La présente invention se propose précisément d'apporter une solution au problème de la stabilité dans le temps de la conductivité électrique des polymères électro- conducteurs obtenus par polymérisation d'un monomère hétérocyclique comportant deux doubles liaisons éthyléniques conjuguées en présence d'un polymère facile à mettre en oeuvre Pour atteindre cet objectif et d'autres qui ressortiront de la description qui va suivre, il est proposé de faire appel à des compositions polymériques particulières. Plus spécifiquement, la présente invention a pour premier objet des compositions de polymères utilisables pour l'obtention de polymères conducteurs aisément transformables Un deuxième objet de l'invention réside dans des dispersions aqueuses ou hydro-organiques partielles de compositions de polymères utilisables pour l'obtention de compositions polymères électro-conductrices aisément transformables; un troisième objet de l'invention réside dans un procédé d'obtention de compositions de polymères utilisables pour l'obtention de compositions polymères conductrices; l'invention a pour quatrième objet des compositions polymères conductrices; un cinquième objet de l'invention réside dans les dispersions aqueuses ou hydro-organiques desdites compositions polymères conductrices; à titre de sixième objet, la présente invention concerne l'utilisation des compositions polymères électro-conductrices pour l'obtention de revêtements conducteurs. Plus spécifiquement encore, la présente invention a pour premier objet des compositions polymériques caractérisées en ce qu'elles sont constituées par au moins un polymère transformable et au moins un composé amphiphile (B) de formule générale: R 1 R 2 (I) X dans laquelle: R 1 et R 2, identiques ou différents, représentent des radicaux alkyles, linéaires ou ramifiés, aryle, alkylaryle, arylalkyle, hydroxycarbonyle, alkoxycarbonyle, amide; R 3 X représente un atome d'oxygène, de soufre ou le radical divalent -N dans lequel R 3 représente un atome d'hydrogène, un radical alkyle, aryle, alkylaryle, arylalkyle; l'un au moins des substituants R 1, R 2 et R 3 ayant une condensation en carbone suffisante pour conférer au composé de formule (I) un caractère amphiphile. Plus spécifiquement, R 1 et R 2 représentent des radicaux alkyles comportant de 1 à 30 atomes de carbone tels que les radicaux méthyle, éthyle, propyle, pentyle, hexyle, éthyle-2 hexyle, octyle, dodécyle, hexadécyle, octadécyle; des radicaux aryle tels que le radical phényle; des radicaux alkylaryle ou arylalkyle dans lesquels la partie alkyle comporte de 1 à 30 atomes de carbone tels que les radicaux méthyl-, éthyl-, octadécylphényle, benzyle, phényl-2 éthyle, phényldécyle; des radicaux alkoxycarbonyle dans lesquels la partie alkoxy comporte de 1 à 30 atomes de carbone tels que les radicaux méthoxycarbonyle, éthoxycarbonyle, propoxycarbonyle, décyloxycarbonyle, dodécyloxycarbonyle, hexadécyloxycarbonyle, octadécyloxycarbonyle; des groupes alkylamido dans lesquels la partie alkyle comporte de 1 à 30 atomes de carbone tels que les groupes méthylamido, éthylamido, propylamido, éthyl-2 hexylamido, stéarylamido, octadécylamido, diéthylamido, N-méthyl, N-hexylamido, N-éthyl, N- octylamido, N-méthyl N-hexadécylamido, N-éthyl, N-octadécylamido; R 3 représente un radical alkyle comportant de 1 à 30 atomes de carbone tel que ceux cités ci-avant pour R 1 et R 2, des radicaux alkylaryle, arylalkyle et aryle tels que ceux cités pour R 1 et R 2. Les radicaux R 1, R 2 et R 3 susceptibles de conférer un caractère amphiphile à la molécule de composé hétérocyclique de formule (I) sont des radicaux comportant une chaîne hydrocarbonée linéaire et/ou cyclique ayant au moins 10 atomes de carbone et de préférence de 14 à 30 atomes de carbone. Comme exemple de composés amphiphile de formule (I), on peut citer le Noctadécylpyrrole, le N-dodécylpyrrole, le N-hexadécylpyrrole, le Noctadécyl, diméthyl-3,4 pyrrole, le N-octadécyl méthyl-3 hydroxycarbonyl4 pyrrole, l'octadécyloxycarbonyl-3 méthyl-4 pyrrole, l'octadécyloxycarbonyl-3 pyrrole, l'hexadécyl-3 méthyl-4 pyrrole, l'octadécyl-3 thiophène, l'hexadécyl-3 thiophène, l'octadécyl-3 méthyl-4 thiophène, l'octadécyloxycarbonyl-3 thiophène, le dodécyl-3 furanne, l'hexadécyl-3 furanne. Parmi les composés précités, on fait appel, de préférence, aux dérivés de substitution amphiphiles du pyrrole. A titre de polymère constituant les particules transformables utilisables comme constituant (A) des compositions selon l'invention, on peut faire appel à tout polymère aisément transformable en produits finis tels que des fibres, des films, des objets moulés ou des revêtements par les techniques usuelles de transformation des polymères telles que l'extrusion, l'extrusion-soufflage, le calandrage, le moulage, l'enduction, etc A ce titre, on peut faire appel à de nombreux polymères thermoplastiques tels que les polymères et copolymères des a- oléfines (polyéthylène, polypropylène, copolymères éthylène-propylène); les polymères et copolymères des dioléfines conjuguées (polybutadiène, polyisoprène, copolymères butadiène-isoprène); les polymères et copolymères du styrène et de l'a-méthylstyrène avec d'autres monomères mono ou polyéthylénique tels que le polystyrène, les copolymères styrène-butadiène, styrène-acrylonitrile, les copolymères styrènebutadiène-acrylonitrile, les copolymères styrène-butadiène-acide maléïque; les polymères et copolymères des esters vinyliques: acétate de vinyle, proprionate de vinyle tels que le polyacétate de vinyle, les copolymères éthylène-acétate de vinyle et leurs dérivés d'hydrolyse (copolymères éthylène-alcool vinylique, copolymère éthylène-acétate de vinyle-alcool vinylique); les copolymères acryliques: polyacrylonitrile, polyacrylates et polyméthacrylates d'alkyle, polyacrylamides, polyméthacrylamides, poly(N-méthylolacrylamide, poly(N- méthoxyméthacrylamide); des polymères et copolymères d'acides ou d'anhydrides dicarboxyliques et éthyléniques ou leurs esters tels que les acides fumarique, maléïque ou itaconique; des polymères et copolymères des halogénures éthyléniques tels que le polychlorure de vinyle, le polychlorure de vinylidène, le polyfluorure de vinylidène, etc On fait appel, de préférence, à des polymères thermoplastiques aisément dispersables dans l'eau sous forme de dispersions aqueuses stables ou latex Plus préférentiellement encore, on fait appel à des polymères thermoplastiques tels que ceux cités ci-avant comportant dans leurs chaînes des motifs portant des groupes anioniques pouvant jouer le rôle d'un dopant lors de la polymérisation de monomères générant des polymères conducteurs On utilise alors plus particulièrement: les polymères dérivés de monomères éthyléniques à groupes acides carboxylique (acides (méth)acryliques, acide maléïque, acide itaconique) ou leurs sels de métaux alcalins, alcalino-terreux ou d'ammonium; les polymères dérivés de monomères éthyléniques à groupes sulfoniques ou sulfonates de métaux alcalins, alcalino-terreux ou d'ammonium, tels que les vinylsulfonates, les méthallylsulfonates, les vinylbenzènesulfonates, les sels de l'acide acrylamido-2 méthyl-2 propanesulfonique, de l'acrylate de sulfo-2 éthyle; les polymères dérivés de monomères éthyléniques à groupes phosphonates tels que les bis(chloro-2 éthyl)vinylphosphonates. Comme polymères à groupes anioniques convenant tout particulièrement bien à la préparation des compositions de polymères selon l'invention, on peut encore faire appel à des copolyesters comportant une pluralité de motifs dérivés de diols et/ou de diacides portant un ou plusieurs groupes sulfoniques ou sulfonates De tels copolyesters ont été décrits notamment dans les brevets français publiés sous les né 1 401 581 et 1. 602 002, et dans le brevet européen no 0 129 674 On peut encore faire appel à des copolymères greffés obtenus par polymérisation radicalaire en phase aqueuse d'un ou plusieurs monomère(s) acrylique(s) éventuellement associé(s) à un ou plusieurs monomère(s) vinylique, en présence d'un copolyester comportant une pluralité de motifs dérivés de diols et/ou de diacides portant un ou plusieurs groupes sulfoniques ou sulfonates tels que ceux décrits dans les brevets ou demandes de brevet précités De tels copolymères greffés ont été décrits dans la demande de brevet européen publiée sous le no 0 260 203 dont l'enseignement concernant lesdits copolymères greffés est incorporé dans la présente demande par référence. Les compositions de polymères selon l'invention peuvent être préparées par tout procédé permettant d'incorporer le composé amphiphile (B) au polymère (A) Un procédé qui convient tout particulièrement bien à l'obtention de ces compositions consiste à ajouter le composé amphiphile (B) à une dispersion aqueuse ou hydro-organique de particules du polymère transformable (A) De cette façon, on obtient des particules de polymère (A) comportant, implantées à leur surface, des molécules du composé amphiphile (B) Dans ces particules, les chaînes hydrophobes du composé (B) sont emmêlées de façon intime avec les chaînes du polymère (A) et la partie hydrophile et polymérisable du composé (B) est disposée à la surface desdites particules. Par conséquent, les polymères transformables (A) cités ci-avant sont mis en oeuvre, de préférence, sous forme de dispersions stables, ou latex, dans l'eau ou un milieu hydro-organique Lorsque le polymère ne comporte pas de groupe hydrophile permettant d'obtenir aisément un latex, on peut lui associer un ou plusieurs agents tensio-actifs ioniques ou non ioniques tels que ceux utilisés habituellement pour l'obtention de dispersions aqueuses et bien connus de l'homme de métier Pour l'obtention des particules selon l'invention, la teneur en polymère des latex n'est pas critique et peut varier dans de larges limites En général, des latex contenant de 1 à 50 % en poids de polymère conviennent bien; de préférence, on fait appel à des latex contenant de 5 à 30 % en poids de polymère La dimension des particules du polymère constituant le latex est choisie en fonction de l'application à laquelle est destinée le latex final; en général, on fait appel à des latex dont le diamètre des particules de polymère est compris entre environ 0,01 et 15 jim et, de préférence, entre 0,05 et 5 lim. Les particules de polymères modifiées par les composés amphiphiles de formule (I) peuvent être obtenues par addition sous agitation d'une solution du composé amphiphile (B) dans un solvant organique à une dispersion aqueuse ou hydro-organique du polymère-support (A) La nature du solvant n'est pas critique et dépend essentiellement de la nature du composé amphiphile, de celle du polymère support et du milieu le contenant On utilise, de préférence, des solutions du composé amphiphile dans un solvant organique miscible à l'eau Ainsi, lorsque le composé amphiphile est un dérivé du pyrrole, on peut faire appel à une cétone à faible condensation en carbone telle que l'acétone et la méthyléthylcétone. Lorsque l'addition est terminée, le solvant du composé amphiphile est éliminé par évaporation Pour assurer un mélange homogène du composé amphiphile avec le polymère-support, on peut procéder à un chauffage du mélange à une température qui dépend de la nature du polymère En général, il se révèle avantageux de conduire l'addition du composé amphiphile au voisinage de la température de transition vitreuse du polymère (A) Lorsque le solvant du composé amphiphile exerce une action de gonflement du polymère-support, un tel chauffage peut s'avérer inutile. Les quantités respectives de polymère (A) et de composé amphiphile (B) présents dans les compositions selon l'invention peuvent varier dans de larges limites Ainsi, la quantité de composé (B) peut représenter de 0, 1 à 20 % en poids du polymère (A) et, de préférence, de 0,2 à 5 %. Les compositions de polymère-support (A) et du composé amphiphile (B) peuvent être séparées du latex par les méthodes connues, par exemple par centrifugation. Les compositions de polymère (A) et de composé amphiphile (B), conviennent tout particulièrement bien pour l'obtention de polymères conducteurs faciles à mettre en oeuvre sous forme d'objets variés tels que des films, des fils, des revêtements, des objets moulés La présente invention a donc encore pour objet de tels polymères conducteurs et leurs procédés d'obtention. Plus spécifiquement, la présente invention a pour objet des compositions polymères électro-conductrices transformables constituées par au moins un polymère transformable (A) et un polymère électro-conducteur (C) dérivé d'un monomère de formule générale R 4 R 5 t W (Il) X dans laquelle R 4 et R 5, identiques ou différents, représentent un atome d'hydrogène ou des radicaux ne conférant aucun caractère amphiphile au composé (C) X 1 représente un atome d'oxygène, un atome de soufre ou le radical divalent R 6 N dans lequel R 6 représente un atome d'hydrogène ou un radical identique ou différent de R 4 et R 5 et non susceptible de conférer un caractère amphiphile au composé (C), caractérisés en ce que ledit polymère électo-conducteur présente des motifs dérivés d'au moins un composé amphiphile (B) de formule générale (I). Plus spécifiquement, dans la formule (IH), R 4 et R 5 représentent un atome d'hydrogène ou des radicaux alkyles ayant de 1 à 4 atomes de carbone; des radicaux alkoxycarbonyle ayant de 1 à 4 atomes de carbone dans la partie alkoxy; des radicaux hydroxycarbonyle; des radicaux phényles des radicaux alkylaryle ou arylalkyle dans lesquels la partie alkyle comporte de 1 à 2 atomes de carbone R 6 représente plus précisément un atome d'hydrogène ou un radical alkyle comportant de 1 à 4 atomes de carbone, un radical phényle, un radical alkylphényle ou phénylalkyle dans lequel la partie alkyle comporte de 1 à 2 atomes de carbone. Comme exemples de radicaux R 4 et R 5, on peut citer les radicaux méthyle, éthyle, propyle, toluyle, xylyle, benzyle, phényl-2 éthyle, méthoxycarbonyle, éthoxycarbonyle R 6 peut représenter un radical méthyle, éthyle, isopropyle, toluyle, xylyle, benzyle. Comme exemples spécifiques de composés de formule (II), on peut citer: le pyrrole, le méthyl-3 pyrrole, l'éthyl-3 pyrrole, le diméthyl-3,4 pyrrole, le phényl-3 pyrrole, le méthoxycarbonyl-3 méthyl-4 pyrrole, le N-méthylpyrrole, le thiophène, le méthyl-3 thiofène, l'éthyl-3 thiophène, le méthyl-3 furanne, le méthoxycarbonyl-3 furanne, l'éthoxycarbonyl-3 furanne. Les compositions polymères électro-conductrices selon la présente invention peuvent être obtenues par polymérisation d'au moins un monomère (C) de formule (II) en présence de la composition polymère constituée par le polymère transformable (A) et le composé amphiphile (B), selon les procédés connus de polymérisation des monomères (C) A ce titre, on peut procéder à une polymérisation anodique en phase aqueuse, la composition constituée par le polymère transformable (A) et le composé amphiphile (B) étant alors dispersée dans la phase aqueuse d'électrolyse Lorsque le polymère transformable (A) ne peut jouer le rôle de dopant, on conduit la polymérisation anodique en présence d'un électrolyte dont l'anion est apte à stabiliser le polymère formé sous sa forme conductrice; à ce titre, on peut faire appel à des électrolytes tels que ceux cités dans Encyclopedia of Polymer Science, Vol 13, pages 45 à 48 (par exemple à du tétrafluorobonate de sodium, à du sulfate acide de sodium, à du perchlorate de sodium). Lorsqu'on fait appel à des compositions dans lesquelles le polymère transformable (A) peut jouer le rôle de dopant en raison de son caractère anionique, il n'est pas nécessaire de faire appel à d'autres agents dopants. Dans tous les cas, les conditions de polymérisation anodique sont celles utilisées habituellement (conférer notamment la demande européenne n 0 160 207 dont l'enseignement à cet égard est inclu par référence). Les polymères conducteurs de l'invention peuvent encore être préparés de façon connue par polymérisation chimique oxydante d'un ou plusieurs monomères (C) en présence de la composition polymère comportant le polymère (A) et le composé amphiphile (B), sous l'influence des oxydants usuels A ce titre, on peut citer: des composés péroxygénés minéraux tels que les sels alcalins et d'ammonium de peroxyacides (perborates, percarbonates, perchromates, persulfates alcalins), l'acide perchlorique, l'eau oxygénée; des acides de Lewis tels que les sels des métaux de transition et notamment des halogénures ou des sulfates; ainsi, on peut faire appel aux chlorure ou sulfate ferrique, aux chlorure ou sulfate de titane, au chlorure cuivrique, etc Lorsque le polymère (A) ne comporte pas de groupes ioniques susceptibles d'équilibrer la charge électrique du polymère conducteur et lorsque l'anion du composé oxydant ne peut jouer le rôle de dopant, on conduit l'oxydation en présence d'un agent tensio-actif anionique susceptible de remplir ce rôle: on peut, par exemple, faire appel à des sulfonates ou à des sulfates alcalins ou d'ammonium (par exemple le dodécylbenzène sulfonate de sodium, le sulfate de lauryle et de sodium, le sulfosuccinate de dioctyle et de sodium). Selon une première variante, la polymérisation chimique du (ou des) monomère(s) (C) peut être réalisée au sein d'une dispersion (ou latex) de particules de la composition de polymère (A) et de composé amphiphile (B) dans un milieu liquide selon les procédés décrits dans la demande de brevet européen no 0 229 992 et dans la demande de brevet français no 2 615 790 Le milieu liquide de dispersion de la composition comportant le polymère transformable (A) et le composé amphiphile (B) peut être l'eau ou un milieu hydro-organique De préférence, le milieu liquide de dispersion est choisi de façon à ce qu'il soit solvant du monomère (C) Ainsi, si le monomère (C) est soluble dans l'eau, le milieu de dispersion de la composition (A)/(B) est de préférence l'eau Le polymère conducteur selon l'invention peut être obtenu de façon simple par addition sous agitation du (ou des) monomère(s) (C) en solution dans le liquide de dispersion de la composition polymère (A)/(B) ou dans un solvant miscible avec ce liquide puis addition du composé oxydant La température à laquelle est réalisée la polymérisation est en général comprise entre O C et 300 C, de préférence entre 5 et 25 C Les quantités relatives des différents réactifs mis en oeuvre (essentiellement composition polymère (A)/(B), oxydant et monomère(s) (C)) sont fonction de la quantité de polymère électro-conducteur dérivé de (C) que l'on désire introduire dans le polymère final, c'est-à-dire de l'électro-conductivité désirée pour ledit polymère D'une façon générale, la quantité du (ou des) monomère(s) (C) peut représenter de 1 à 50 % en poids du polymère il transformable (A) Le rapport molaire oxydant/monomère (C) est, de préférence, voisin de la quantité stoechiométrique bien que l'on puisse s'en écarter sensiblement; ainsi, on pourrait utiliser de 0,9 à 2,5 fois la quantité stoechiométrique d'oxydant La dispersion de polymère conducteur obtenu en fin de polymérisation peut être utilisée telle quelle ou bien les particules de polymère conducteur peuvent être séparées du milieu de dispersion par les techniques usuelles (par exemple centrifugation et filtration). Selon une deuxième variante du pocédé selon l'invention, la composition polymère conductrice peut être obtenue par imprégnation de la composition polymère (A)/(B) au moyen d'un oxydant, puis mise en contact de la composition imprégnée avec au moins un monomère (C) Dans un tel procédé, la composition (A)/(B) se présente, de préférence, sous forme d'un objet conformé, par exemple un film ou une fibre Selon une autre variante, la composition polymère (A)/(B) est mise en contact, d'abord, avec le monomère (C) puis avec l'oxydant On peut, par exemple, mettre en contact un film de composition (A)/(B) avec des vapeurs de monomère (C), puis plonger le film imprégné de monomère (C) dans une solution d'oxydant dans un solvant adéquat maintenue à température convenable En règle générale, la polymérisation est conduite à une température comprise entre O à 30 'C et, de préférence, entre et 25 C La concentration de la solution de composé oxydant peut varier dans de larges limites; ainsi, une solution contenant de 0,1 à 20 % en poids d'oxydant et, de préférence, de 0,5 à 10 % en poids convient bien La température à laquelle la composition polymères (A)/(B) est mise en contact avec les vapeurs de monomère (C) peut être comprise entre 5 et 700 C et, de préférence, entre 15 et 350 C La durée du contact entre la composition (A)/(B) et le monomère (C) dépend de la quantité de polymère conducteur que l'on désire déposer sur la composition (A)/(B) En général, des durées de contact comprises ente 1 et 60 mn conviennent bien En opérant selon cette variante, on obtient directement des objets conformés revêtus d'une pellicule de polymère électro-conducteur, par exemple de polypyrrole En particulier, on peut obtenir directement des films de polymère (A) revêtus en surface par une couche de polymère conducteur qui leur confère des propriétés antistatiques. Lorsque la polymérisation du (ou des) monomère(s) (C) est conduite au sein d'une dispersion de la composition polymère (A)/(B), on obtient une dispersion de particules de composition (A)/(B) enrobées de polymère électro-conducteur dérivé du (ou des) monomère(s) (C) De telles dispersions, et notamment les dispersions aqueuses, peuvent être utilisées pour l'obtention de films thermoplastiques portant un revêtement de polymère électro-conducteur sur au moins une de leurs faces Comme films thermoplastiques, on peut citer des films en polyéthylène, en polypropylène, en polyamides (polyamides-66 par exemple), en polychlorure de vinyle, en polychlorure de vinylidène, en dérivés de la cellulose, en polyester et notamment en polytéréphtalate d'alkylèneglycols La dispersion de polymère conducteur peut alors être déposée sur les films thermoplastiques par les méthodes connues d'enduction Dans le cas o le film est obtenu par étirage ou multiétirage d'un film extrudé amorphe, l'enduction peut être réalisée avant tout étirage ou, le cas échéant, entre deux étirages successifs (enduction en ligne) ou après obtention du film étiré (enduction en reprise) Préalablement à l'enduction par le polymère électro-conducteur, le film thermoplastique peut subir un traitement destiné à en améliorer l'adhésion au revêtement électro-conducteur (par exemple traitement corona) ou peut recevoir un revêtement primaire d'adhésion de type connu Les films thermoplastiques portant un revêtement de polymère électro-conducteur selon l'invention constituent un dernier objet de la présente demande. EXEMPLE 1 1 Préparation d'un latex de particules de copolymère styrène- butadiène comportant des molécules d'octadécyloxycarbonyl-3 méthyl-4 pyrrole à leur surface. Dans un ballon de 500 ml équipé d'un système d'agitation, d'un dispositif de chauffage et d'une colonne de distillation sous vide, on charge: g d'un latex aqueux de particules de copolymères styrène/butadiène/ acide maléique à 50 % en poids d'extrait sec; le copolymère a une température de transition vitreuse de OC et les particules ont un diamètre35 moyen de0,14 lim Ce latex est vendu sous la dénomination commerciale SB 0230 par la Société RHONE-POULENC; g d'eau distillée de façon à obtenir un latex à 25 % en poids d'extrait sec. Le contenu du ballon est porté à 35 C, puis on ajoute lentement (en 10 mn), sous agitation, une solution de 400 mg d'octadécyloxycarbonyl-3 méthyl-4 pyrrole dans 50 g d'acétone pure Lorsque l'addition est terminée, le contenu du ballon est maintenu encore 1 heure sous agitation à 350 C On évapore ensuite l'acétone, puis on concentre le latex jusqu'à une teneur en extrait de 40 % en poids par distillation de l'eau sous pression réduite sans dépasser 40 C. Un échantillon du latex est filtré sur une toile de nylon de maille égale à 5 lm Le résidu obtenu est soumis à une analyse par spectrométrie infrarouge. On a obtenu de cette façon un latex de particules styrène-butadiène comportant, implantée à leur surface, 0,8 % en poids d'octadécyloxycarbonyl-3 méthyl-4 pyrrole par rapport à l'extrait sec. 2 Obtention d'un polymère conducteur Sur un film de polychlorure de vinyle (PVC) de 5 mm d'épaisseur, de 10 cm de largeur et de 20 cm de longueur, on coule un film du latex modifié décrit précédemment à l'aide d'un tire-film réglé pour obtenir une épaisseur de 0,8 mm Le film et le support PVC sont placés dans une étuve pendant 24 heures pour évaporer l'eau Lorsque le séchage est terminé, on sépare le film de copolymère styrène-butadiène du support PVC. Un échantillon de 2 g de film de copolymère-styrène-butadiène modifié est mis en contact pendant 30 mn avec des vapeurs de pyrrole maintenues à 200 C dans un cristallisoir Le film imprégné de pyrrole est ensuite plongé dans une solution aqueuse à 1 % en poids de persulfate d'ammonium maintenue à 20 'C, pendant 3 mn Le film composite ainsi obtenu est rincé à l'eau permutée et séché à 20 'C pendant 24 heures. La conductivité de surface du film est déterminée au moyen d'un électromètre de marque commerciale KEITHLEY 6170 et d'une cellule de KEITHLEY 61050 comprenant 3 électrodes Le film composite obtenu présente une conductivité de surface de 3,6 x 10-8 S. A titre comparatif, on a préparé un film électro-conducteur en suivant le mode opératoire décrit ci-avant, mais après avoir remplacé le copolymère styrène/butadiène modifié par l'octadécyloxycarbonyl-3 méthyl-4 pyrrole par le copolymère styrène-butadiène non modifié Dans ces conditions, on a obtenu un film présentant une conductivité de surface de05 1,65 x 10-13 S. EXEMPLES 2 à 5 On a préparé une série de films électro-conducteurs à partir, d'une part de films de copolymère styrène-butadiène non modifié et d'autre part de films de copolymère styrène-butadiène modifié, par le procédé décrit à l'exemple 1 conduit dans les mêmes conditions à l'exception de la température d'imprégnation des films par les vapeurs de pyrrole qui a été portée à 30 C et de la durée de l'imprégnation Après séchage, on a obtenu des films présentant les conductivités de surface consignées dans le tableau15 suivant: Durée Conductivité en S EXEMPLES d'imprégnation mn Polymère modifié Polymère non modifié 2 5 5,5 10-8 1,5 10-11 3 10 3,7 10-7 1,7 10-8 4 15 4,7 10-7 4,1 10-9 25 5,5 10-5 3,89 10-7 On constate que la conductivité du film de copolymère styrène-butadiène modifié par le pyrrole amphiphile augmente plus rapidement que celle du film30 de copolymère styrène-butadiène non modifié. EXEMPLE 6 En opérant comme à l'exemple 1, on a préparé un film électro-conducteur qui présente une conductivité de surface de 3,6 10-8 S. On a contrôlé l'évolution de la conductivité de ce film dans le temps en mesurant sa conductivité après 1 jour, 2 jours, 8 et 16 jours de stockage à 250 C dans une enceinte dont l'atmosphère a une humidité relative (HR) de % On a obtenu les résultats consignés dans le tableau suivant: Durée de stockage Conductivité en S en jours 1 3,6 10-8 2 4,7 10-9 6 4,4 10-9 8 1,6 10-9 16 1,5 10-9 On constate qu'à partir du deuxième jour la conductivité évolue lentement. A titre comparatif, on a préparé, dans les mêmes conditions, un film électro-conducteur mais à partir d'un copolymère styrène-butadiène non modifié par l'octadécyloxycarbonyl-3 méthyl-4 pyrrole Ce film présente une conductivité de surface de 7 10-10 S On a contrôlé l'évolution de sa conductivité dans les mêmes conditions que précédemment Les résultats obtenus figurent dans le tableau ci-après: Durée de stockage Conductivité en S en jours 1 7 10-10 2 2 10-10 6 1 10-11 8 5 10-12 16 2 10-12 On constate que la conductivité de surface obtenus à partir du copolymère styrène-butadiène non rapidement que celle des polymères conducteurs selon des films conducteurs modifié décroît plus l'invention. REVENDICATIONS 1/ Compositions polymériques caractérisées en ce qu'elles sont constituées par au moins un polymère transformable (A) et au moins un composé amphiphile (B) de formule générale: R 1 R 2 XN(I) X dans laquelle: R 1 et R 2, identiques ou différents, représentent des radicaux alkyles, linéaires ou ramifiés, aryle, alkylaryle, arylalkyle, hydroxycarbonyle, alkoxycarbonyle, amide; R 3 X représente un atome d'oxygène, de soufre ou le radical divalent -N dans lequel R 3 représente un atome d'hydrogène, un radical alkyle, aryle, alkylaryle, arylalkyle; l'un au moins des substituants R 1, R 2 et R 3 ayant une condensation en carbone suffisante pour conférer au composé de formule (I) un caractère amphiphile. 2/ Compositions selon la revendication 1, caractérisées en ce que le composé amphiphile (B) est un dérivé du pyrrole. 3/ Compositions selon la revendication 2, caractérisées en ce que le composé amphiphile est l'octodécyloxycarbonyl-3 méthyl-4 pyrrole. 4/ Compositions selon l'une quelconque des revendications 1 à 3, caractérisées en ce que le polymère transformable est un polymère thermoplastique.35 / Compositions selon l'une quelconque des revendications 1 à 4, caractérisées en ce que le polymère transformable est un copolymère styrène- butadiène-acide maléïque. 6/ Compositions selon l'une quelconque des revendications I à 5, caractérisées en ce qu'elles sont sous forme de particules de polymères (A) ayant, implantées à leur surface, des molécules de composé amphiphile (B). 7/ Compositions selon la revendication 6, caractérisées en ce que les particules sont sous forme d'une dispersion stable dans l'eau ou dans un milieu hydro-organique. 8/ Compositions selon l'une quelconque des revendications 1 à 7, caractérisées en ce que le composé amphiphile (B) représente de 0,1 à 20 % en poids du polymère (A). 9/ Procédé d'obtention de compositions polymériques selon l'une quelconque des revendications 1 à 8, caractérisé en ce que l'on ajoute une solution d'un composé amphiphile (B) dans un solvant à une dispersion stable d'un polymère (A) dans l'eau ou un milieu hydro-orgarique, puis que l'on élimine, le cas échéant, le solvant. / Procédé selon la revendication 9, caractérisé en ce que le mélange constitué par la dispersion de polymère (A) et de composé amphiphile est porté à la température de transition vitreuse du polymère (A). 11/ Compositions polymères électro-conductricres transformables constituées par au moins un polymère transformable (A) et un polymère électro-conducteur (C) dérivé d'un monomère de formule générale: R 4 R 5 1 (II) X 1 dans laquelle: R 4 et RS, identiques ou différents, représentent un atome d'hydrogène ou des radicaux ne conférant aucun caractère amphiphile au composé (C); X 1 représente un atome d'oxygène, un atome de soufre ou le radical divalent R 6 N dans lequel R 6 représente un atome d'hydrogène ou un radical identique ou différent de R 4 et R 5 et non susceptible de conférer un caractère amphiphile au composé (C), caractérisées en ce que ledit polymère électro-conducteur présente des motifs dérivés d'au moins un composé amphiphile (B) de formule générale (I). 12/ Compositions électro-conductrices selon la revendication 11, caractérisées en ce que le polymère conducteur est un copolymère du pyrrole et de l'octadécyloxycarbonyl-3 méthyl-4 pyrrole. 13/ Compositions électro-conductrices selon l'une quelconque des revendications 11 et 12, caractérisées en ce qu'elles comportent de i à 50 % en poids de motifs dérivés du monomère (C) rapporté au polymère transformable (A). 14/ Compositions polymères selon l'une quelconque des revendications 1 à 13, caractérisées en ce qu'elles se présentent sous forme d'un film. / Compositions polymères selon l'une quelconque des revendications 1 à 13, caractérisées en ce qu'elles sont sous forme de particules de polymères (A) enrobées d'un copolymère électro-conducteur dérivé du composé amphiphile (B) et du monomère (C). 16/ Compositions polymères selon la revendication 15, caractérisées en ce que les particules sont sous forme d'une dispersion aqueuse ou hydro-organique stable. 17/ Utilisation des compositions polymères électro-conductrices selon l'une quelconque des revendications 11 à 16 pour le revêtement d'objets thermoplastiques. 18/ Films en polymères thermoplastiques comportant un revêtement d'une composition polymère électro-conductrice selon l'une quelconque des revendications Il à 16. 19/ Films en polyester comportant un revêtement d'une composition polymère électro-conductrice selon l'une quelconque des revendications 11 à 16.